(57)【要約】【課題】ベース樹脂に対して大量のセルロース系繊維が分散された樹脂組成物を提供する。【解決手段】本発明のセルロース系繊維マスターバッチは、（Ａ）セルロース系繊維と、（Ｂ）融点が４０℃以上１５５℃以下のシャープメルト結晶性樹脂材料、滑剤及び分散剤からなる群から選ばれる少なくとも１種のコーティング組成物とを含み、（Ａ）セルロース系繊維の表面に、（Ｂ）コーティング組成物からなるコーティング結着層を有したマスターバッチペレットをつくる。また、樹脂ペレットは、上記マスターバッチに加え、（Ｃ）融点あるいは軟化点が８０℃以上２５０℃以下のベース樹脂を含み、（Ａ）セルロース系繊維と（Ｃ）ベース樹脂との合計を１００質量部としたときに、（Ａ）セルロース系繊維６０質量部〜２質量部と（Ｃ）ベース樹脂４０質量部〜９８質量部とを含む。【選択図】なし【特許請求の範囲】
【請求項１】
（Ａ）セルロース系繊維と、
（Ｂ）融点が４０℃以上１５５℃以下のシャープメルト結晶性樹脂材料、滑剤、分散剤、及び相溶化剤からなる群から選ばれる少なくとも１種のコーティング組成物とを含み、
前記（Ａ）セルロース繊維の表面に、前記（Ｂ）コーティング組成物からなるコーティング結着層を有する、セルロース系繊維マスターバッチ。
【請求項２】
（Ａ）セルロース系繊維と、
（Ｂ）融点が４０℃以上１５５℃以下のシャープメルト結晶性樹脂材料、滑剤、分散剤、及び相溶化剤からなる群から選ばれる少なくとも１種のコーティング組成物と、
（Ｃ）融点あるいは軟化点が８０℃以上２５０℃以下のベース樹脂とを含み、
前記（Ａ）セルロース系繊維の表面に、前記（Ｂ）コーティング組成物からなるコーティング層を有し、
前記コーティング層を有する前記（Ａ）セルロース系繊維が、前記（Ｃ）ベース樹脂に分散されてなり、
前記（Ａ）セルロース系繊維と前記（Ｃ）ベース樹脂の合計を１００質量部としたときに、前記（Ａ）セルロース系繊維６０質量部〜２質量部と前記（Ｃ）ベース樹脂４０質量部〜９８質量部を含む、セルロース系繊維含有樹脂組成物。
【請求項３】
請求項２に記載のセルロース系繊維含有樹脂組成物を単独で、あるいは他のベース樹脂と組み合わせて成形してなる成形体。
【請求項４】
（Ａ）セルロース系繊維と、（Ｂ）融点が４０℃以上１５５℃以下のシャープメルト結晶性樹脂材料、滑剤、分散剤、及び相溶化剤からなる群から選ばれる少なくとも１種のコーティング組成物とを混合して、前記（Ａ）セルロース系繊維を前記（Ｂ）コーティング組成物で被覆する工程を含む、セルロース系繊維マスターバッチの製造方法。
【請求項５】
請求項１に記載のセルロース系繊維マスターバッチを、（Ｃ）融点あるいは軟化点が８０℃以上２５０℃以下のベース樹脂と混練して樹脂ペレットを得る工程を含み、
前記混練して得られる前記樹脂ペレットは、前記（Ａ）セルロース系繊維と前記（Ｃ）ベース樹脂の合計を１００質量部としたときに、前記（Ａ）セルロース系繊維６０質量部〜２質量部と前記（Ｃ）ベース樹脂４０質量部〜９８質量部を含む、セルロース系繊維含有樹脂組成物の製造方法。
【発明の詳細な説明】
【技術分野】
【０００１】
本発明は、セルロース系繊維マスターバッチ、セルロース系繊維含有樹脂組成物、及びこれらの製造方法、並びにセルロース系繊維含有樹脂組成物の成形体に関する。
【背景技術】
【０００２】
近年、環境保護及び循環型社会形成の観点から、木材や草類等の有機性資源（バイオマス材料）を再利用することが世界的に提唱されている。バイオマス材料を活用することによって、化石燃料の多用がもたらす環境問題を克服しつつ、新たな産業振興と経済成長を実現し得る。これを「バイオエコノミー」と呼び、世界各国が振興策を打ち出している。
【０００３】
生物を利用したものづくりの分野において、近年、セルロース繊維のほか、セルロースナノファイバー（ＣＮＦ）、セルロースナノクリスタル（ＣＮＣ）、リグノセルロースナノファイバー（ＲＣＮＦ）、あるいはリグノセルロースナノクリスタル（ＲＣＮＦ）等といったセルロースナノ繊維が注目されている。セルロース繊維は、セルロースを原料にした繊維の総称であり、セルロースナノ繊維は、木材の繊維の太さをナノメートルサイズにまで微細化したバイオマス素材である。
【０００４】
中でも、セルロースナノ繊維の重さは、鋼鉄の５分の１程度と軽量ながら、セルロースナノ繊維は、鋼鉄の５倍程度の強度を有することや、セルロースナノ繊維の熱による変形が石英ガラス並みに少ない等、セルロースナノ繊維は、数々の特徴を有するといわれる。セルロースナノ繊維を、樹木を原料に低コストで量産できる体制が整えば、ガラス繊維をはじめとした無機充填剤の代わりにベース樹脂に配合することで、自動車等の輸送機器分野、ＯＡ・電気電子分野、建築材料等といった様々な分野で広く利用されることが期待され、産業・民生分野で軽量・高強度材料として広く寄与できる。
【０００５】
これらセルロース系繊維をベース樹脂に配合して利用する以上、脱化石燃料化を完全に実現できるわけではない。しかしながら、例えば、セルロースナノ繊維をベース樹脂に配合した樹脂成形体を提供し、自動車等の輸送機器の軽量化等が進むことで、輸送機器を動かすために必要なエネルギーを減らすことができ、結果として、化石燃料の使用量を抑えることができると想定されている。
【０００６】
ヨーロッパで着々と進められている、ＣＯ２排出ゼロを目指して、食糧、エネルギー、生活関連材料、工業材料等全てをバイオ循環型社会に変革しようという、次世代の「バイオエコノミー」社会に貢献するため、セルロース系繊維をベース樹脂に配合した樹脂組成物の提供が求められている。
【０００７】
このような樹脂組成物として、（Ａ）平均太さ１０〜２００ｎｍであり、多糖を高圧水流にて解繊してなるセルロースナノ繊維１〜６０質量部及び（Ｂ）ポリオレフィン樹脂９９〜４０質量部からなる樹脂混合物１００質量部に対し、（Ｃ）テルペンフェノール系化合物を０．２〜３０質量部含むことを特徴とするポリオレフィン樹脂組成物が提案されている（特許文献１参照）。この樹脂組成物によると、バイオマス材料の利用により環境特性に優れ、かつ、衝撃強度の低下が少なく、低比重にして高剛性で成形外観に優れた樹脂組成物を提供し得る。
【０００８】
また、側鎖結晶性ポリマーを使用して高含量７５〜９９．９質量％の樹脂用添加剤を含む添加剤マスターバッチの製造方法が提案されている（特許文献２参照）。
【先行技術文献】
【特許文献】
【０００９】
【特許文献１】特開２０１６−０７９３１１号公報
【特許文献２】特許６１０８７８２公報
【発明の概要】
【発明が解決しようとする課題】
【００１０】
しかしながら、特許文献１では、セルロースナノ繊維１〜６０質量部と、ポリオレフィン樹脂９９〜４０質量部との範囲で含有し得ると規定されているものの（請求項１）、実施例に記載されているのは、セルロースナノ繊維２．５質量部とポリプロピレン９５質量部とを混合した例（実施例１）と、セルロースナノ繊維５質量部とポリプロピレン９０質量部とを混合した例（実施例２）と、セルロースナノ繊維１０質量部とポリプロピレン８５質量部とを混合した例（実施例３〜６）にとどまる。したがって、特許文献１において、セルロースナノ繊維を、１０質量部を超えて含有可能であることが開示されているとはいえない。
【００１１】
また、特許文献２においては、セルロースナノ繊維のように微細で新規な天然由来の高強度材料への適用については、全く想定されず、確認されていなかった。
【００１２】
そして、実際、これまでの技術では、ベース樹脂に大量のセルロース系繊維を配合することは、容易でないことが知られており、実際の製造ベースでも、セルロース系繊維を配合する割合は、ベース樹脂に対して多くても数質量部程度である。そこで、ベース樹脂に対して大量のセルロース系繊維を簡便に配合可能な技術を提供することが求められている。
【００１３】
本発明は、このような問題に鑑みてなされたものであり、ベース樹脂に対して比較的大量のセルロース系繊維が分散された樹脂ペレットを簡便で安価に提供することを目的とする。
【課題を解決するための手段】
【００１４】
本発明者らは、上記の課題を達成するために鋭意研究を重ねた結果、セルロース系繊維の表面を特定のコーティング結着組成物で被覆結着したマスターバッチを準備することで、当該マスターバッチをベース樹脂に高含量に配合できることを見出し、本発明を完成するに至った。具体的に、本発明では、以下のようなものを提供する。
【００１５】
第１の特徴に係る発明は、（Ａ）セルロース系繊維と、（Ｂ）融点が４０℃以上１５５℃以下のシャープメルト結晶性樹脂材料、滑剤、分散剤、及び相溶化剤からなる群から選ばれる少なくとも１種のコーティング組成物とを含み、前記（Ａ）セルロースナノ繊維の表面に、前記（Ｂ）コーティング組成物からなるコーティング結着層を有する、セルロース系繊維マスターバッチを提供する。
【００１６】
セルロース系繊維それ自体では、それほど多くのセルロース系繊維をベース樹脂に配合できないものの、上記マスターバッチであれば、ベース樹脂に大量に配合できる。これにより、セルロース系繊維が分散された樹脂ペレットを製造する際、成形体に求められる機能に応じて、ベース樹脂に対するセルロース系繊維の配合量を少量から大量まで自由に選択することが可能となる。例えば、樹脂ペレットを製造する際、ベース樹脂に対するセルロース系繊維の配合量を、成形体の比重、引張強度、曲げ強度、熱変形率、熱収縮率、シャルピー耐衝撃強度等の物性値の目標値に合わせて、柔軟に調整することが可能となる。
【００１７】
また、ベース樹脂の種類も変更でき、多種多様のセルロース系繊維含有樹脂の複合化も可能となる。ベース樹脂は、セルロース系繊維が無変性の場合は、融点あるいは軟化点が８０℃以上２５０℃以下の熱可塑性樹脂や、熱硬化性樹脂、ゴムであれば硬化前や架橋前のモノマー、オリゴマーあるいはポリマーとの複合化も可能である。
【００１８】
第２の特徴に係る発明は、（Ａ）セルロース系繊維と、（Ｂ）融点が４０℃以上１５５℃以下のシャープメルト結晶性樹脂材料、滑剤、分散剤、及び相溶化剤からなる群から選ばれる少なくとも１種のコーティング組成物と、（Ｃ）融点あるいは軟化点が８０℃以上２５０℃以下のベース樹脂とを含み、前記（Ａ）セルロース系繊維の表面に、前記（Ｂ）コーティング組成物からなるコーティング層を有し、前記コーティング層を有する前記（Ａ）セルロース系繊維が、前記（Ｃ）ベース樹脂に分散されてなり、前記（Ａ）セルロース系繊維と前記（Ｃ）ベース樹脂の合計を１００質量部としたときに、前記（Ａ）セルロース系繊維６０質量部〜２質量部と前記（Ｃ）ベース樹脂４０質量部〜９８質量部を含む、セルロース系繊維含有樹脂組成物を提供する。
【００１９】
セルロース系繊維の表面にコーティング組成物からなるコーティング層を有しない場合、セルロース系繊維とベース樹脂との合計量に対し、１０質量部以上のセルロース系繊維を配合することは難しい。第２の特徴に係る発明によれば、セルロース系繊維とベース樹脂との合計量に対し、１０質量部以上のセルロース系繊維を配合することができ、結果として、ベース樹脂に対するセルロース系繊維の配合量の自由度を高めることができる。第２の特徴に係る発明にて得られる樹脂組成物は、射出成形機、押出成形機、ブロー成形機、インフレーション成形機、シート成形機、加熱プレス成形機、圧空（真空・加圧）成形機等、従来知られた成形機を用いて、これまで広く利用されている樹脂を成形するのと同様に成形することが可能である。
【００２０】
第３の特徴に係る発明は、第２の特徴に係る発明におけるセルロース系繊維含有樹脂組成物を単独で、あるいは他のベース樹脂と組み合わせて成形してなる成形体を提供する。
【００２１】
第３の特徴に係る発明によれば、成形体に大量のセルロース系繊維を含めることが可能であり、成形体の成分であるベース樹脂とセルロース系繊維との割合を調整することで、これまでにはない高強度かつ軽量な成形体を簡便に提供でき得る。
【００２２】
第４の特徴に係る発明は、第１の特徴に係る発明とのカテゴリー違いに相当し、第５の特徴に係る発明は、第２の特徴に係る発明とのカテゴリー違いに相当する。第４及び第５の特徴に係る発明によると、セルロース系繊維含有樹脂ペレットを製造する際、成形体に求められる機能に応じて、ベース樹脂に対するセルロース系繊維の配合量を少量から大量まで自由に選択することが可能な系を、簡便に提供することができる。
【発明の効果】
【００２３】
本発明によると、ベース樹脂に対して大量のセルロース系繊維が分散された樹脂組成物を提供することができる。この樹脂組成物は、射出成形機、押出成形機、ブロー成形機、インフレーション成形機、シート成形機、加熱プレス成形機、圧空（真空・加圧）成形機等、従来知られた成形機を用いて、これまで広く利用されている樹脂を成形するのと同様に成形することが可能である。
【発明を実施するための形態】
【００２４】
以下、本発明の具体的な実施形態について、詳細に説明するが、本発明は、以下の実施形態に何ら限定されるものではなく、本発明の目的の範囲内において、適宜変更を加えて実施することができる。
【００２５】
＜セルロース系繊維マスターバッチ＞
本実施形態におけるセルロース系繊維マスターバッチ（以下、単に「マスターバッチ」ともいう。）は、（Ａ）セルロース系繊維と、（Ｂ）特定のコーティング組成物とを含み、（Ａ）セルロース系繊維の表面に、前記（Ｂ）コーティング組成物からなるコーティング結着層を有する。
【００２６】
〔（Ａ）セルロース系繊維〕
本実施形態において、（Ａ）セルロース系繊維とは、樹木等から得られる植物系セルロース物質及び／又は植物系セルロース物質（綿、木材パルプ等）に化学処理を施して溶解させて得られる長い繊維状の再生セルロース系物質から構成された繊維をいい、この繊維にリグニンやヘミセルロース等の成分が含まれていても構わない。木材や草類等の有機性資源（バイオマス材料）を再利用する「バイオエコノミー」の観点から、セルロース系繊維は、天然セルロース系繊維であることが好ましい。
【００２７】
セルロース系繊維の例として、木材繊維、竹繊維、サトウキビ繊維、麻繊維、種子毛繊維、葉繊維等の天然の植物を含む多糖由来のセルロース繊維等が挙げられる。これらセルロース系繊維は、一種を単独で用いてもよいし、二種以上を混合して用いてもよい。
【００２８】
また、多糖原料としてはα−セルロース含有率が一定の範囲内にあるパルプを用いるのが好ましい。繊維径及び繊維長さを調整し易く、繊維どうしの絡み合いを抑えられること、ベース樹脂に溶融したとき等の熱安定性が高く、高い衝撃強度を有する成形体を提供できること、着色抑制効果が良好であること等から、α−セルロース含有率の下限は、６０質量部以上であることが好ましく、７０質量部以上であることがより好ましい。
【００２９】
セルロース系繊維は、その平均太さによって、セルロース繊維と、セルロースナノ繊維とに分けることもできる。本実施形態において、セルロース系繊維は、セルロース繊維と、セルロースナノ繊維との両方を含む。
【００３０】
また、セルロースナノ繊維は、セルロースナノファイバー（ＣＮＦ）であってもよいし、セルロースナノクリスタル（ＣＮＣ）であってもよいし、リグニン成分を含有したリグノセルロースファイバー（ＲＣＮＦ）あるいはリグノセルロースクリスタル（ＲＣＮＣ）であってもよい。そして、セルロースナノ繊維は、ＣＮＦ、ＣＮＣ、ＲＣＮＦあるいはＲＣＮＣのいずれか１種以上を変性した繊維であってもよい。また、セルロースナノ繊維は、複数種類のセルロースナノ繊維の組合せであってもよい。ＣＮＦを変性したセルロースナノ繊維として、ＣＮＦをアセチル化した繊維、ＣＮＦをベンゾイル化した繊維がよく知られている。その他、ＣＮＦを無水マレイン酸やアルケニルコハク酸、ＴＥＭＰＯ（２，２，６，６―テトラメチルピペリジン １―オキシル）等により酸変性された繊維、ＣＮＦをアルカリ変性した繊維、ＣＮＦをオクタノイル化した繊維、ＣＮＦをエステル化した繊維等も知られている。
【００３１】
セルロース系繊維の平均太さは、特に限定されない。透明性が必要な場合は数ｎｍ程度が必要とされるが、高強度が必要な場合は、ベース樹脂に対してより大量のセルロース系繊維を分散できるようにするため、セルロース系繊維の平均太さの下限は、１０ｎｍ以上であることが好ましく、２０ｎｍ以上であることがより好ましく、３０ｎｍ以上であることがさらに好ましい。
【００３２】
また、流動性やベース樹脂への分散性に優れることから、セルロース系繊維の平均太さの上限は、３００μｍ以下であることが好ましく、２００μｍ以下であることがより好ましい。加えて、ベース樹脂に配合した際に、低比重で高剛性な樹脂ペレットを提供できることから、セルロース系繊維の平均太さの上限は、１μｍ以下であることがさらに好ましく、５００ｎｍ以下であることがよりさらに好ましく、２００ｎｍ以下であることが特に好ましく、１００ｎｍ以下であることが最も好ましい。
【００３３】
本発明において、セルロース系繊維の平均太さは、走査電子顕微鏡によって測定した値であるものとする。
【００３４】
（Ａ）セルロース系繊維の配合量は、特に限定されないが、より多くのセルロース系繊維を分散した樹脂ペレットを提供できるようにするため、配合量の下限は、一次マスターバッチに対して７０質量部以上であることが好ましく、８０質量部以上であることがより好ましく、９０質量部以上であることがさらに好ましい。
【００３５】
〔（Ｂ）コーティング組成物（一次マスターバッチ用）〕
（Ｂ）コーティング組成物は、融点が４０℃以上１５５℃以下のシャープメルト結晶性樹脂材料、滑剤、分散剤、及び相溶化剤からなる群から選ばれる少なくとも１種を含む。
【００３６】
［シャープメルト結晶性樹脂材料］
本実施形態において、シャープメルト結晶性樹脂材料とは、質量平均分子量（Ｍｗ）が８，０００以上であり、示差熱走査型熱量計（ＤＳＣ）用いて測定された融解吸熱ピークの半値幅（Ｗｍ）が１０℃以下である樹脂材料をいう。なお、質量平均分子量（Ｍｗ）は、ＧＰＣ（ゲルパーミエーションクロマトグラフィー）によるポリスチレン換算の質量平均分子量（Ｍｗ）である。
【００３７】
シャープメルト結晶性樹脂材料の質量平均分子量（Ｍｗ）は、８，０００以上であり、好ましくは１０，０００以上である。質量平均分子量（Ｍｗ）が過小であると、最終的な樹脂組成物での使用温度でブリードアウトする恐れがあるため、好ましくない。
【００３８】
示差熱走査型熱量計（ＤＳＣ）を用いて測定したときのシャープメルト結晶性樹脂材料の融解吸熱ピークの半値幅（Ｗｍ）は、１０℃以下であり、好ましくは８℃以下である。当該半減値（Ｗｍ）が過大であると、低分子量成分が含まれるため、好ましくない。
【００３９】
シャープメルト結晶性樹脂材料の融点（Ｔｍ）の下限は、４０℃以上である。下限は、４０℃以上であることがより好ましく、６０℃以上であることがさらに好ましい。融点が低すぎると、最終的な組成物の使用限界温度に影響する。シャープメルト結晶性樹脂材料は、常温で硬く、べた付きが抑制されたマスターバッチを得ることができる。
【００４０】
シャープメルト結晶性樹脂材料の融点（Ｔｍ）の上限は、１５５℃以下である。上限は、１２０℃以下であることがより好ましく、１００℃以下であることがさらに好ましい。融点が高すぎると、混合時の分散操作性に影響する。融点（Ｔｍ）が１００℃以下の場合、シャープメルト結晶性樹脂材料は、各種造粒機内で加熱、あるいは発生する水蒸気の熱で溶融し、バインダーとしての特性を比較的容易に発揮することができる。
【００４１】
従来の低融点材料であるパラフィン等は、高温での安定性が低いため、得られたマスターバッチを熱可塑性樹脂等に配合し成形する際の高温下で劣化による着色や発煙、発火の可能性がある。また、これら従来の低融点材料はべた付きやすく、ブリードの可能性もあり、さらには物性低下の恐れがある。
【００４２】
本実施形態において、融点（Ｔｍ）は、以下のようにして測定するものとする。示差走査型熱量計（ＤＳＣ）を用い、試料を窒素雰囲気下−３０℃で５分間保持した後、１９０℃まで、１０℃／分で昇温させることにより得られた融解吸熱カーブから観測される最大ピークのピークトップとして定義される融点（ＴｍＤ）を有し、さらに、１９０℃で５分保持した後、−３０℃まで、５℃／分で降温させ、−３０℃で５分保持した後、１９０℃まで１０℃／分で昇温させることにより得られた融解吸熱カーブから観測されるピークトップを融点（Ｔｍ）として定義する。この融点（Ｔｍ）を測定する２回目の昇温過程にて、複数のピーク（ショルダーピークを含む）が観測されることがあるが、シャープメルト結晶性樹脂材料としては、１つのピークが観測されることが好ましい。ピークが１つであることは、他のピークやショルダーと見られる吸収が無いことを意味する。
【００４３】
シャープメルト結晶性樹脂材料の中でも、側鎖結晶性ポリマーが好ましい。側鎖結晶性ポリマーは、くし型ポリマーとも呼ばれるものであり、有機構造体からなる骨格（主鎖）に対し、脂肪族及び／又は芳香族からなる側鎖を有するポリマーであって、側鎖は結晶構造に入り得る構造であることを特徴としているものである。側鎖結晶性ポリマーは、各種のベース樹脂に一定の温度以上で極めてよく細かく溶融あるいは分散することが分かっており、高温化下でのブリードを抑えられるため、最終的な組成物の実用使用の上限温度をを上げることができる。さらに融点を超えた高温時の溶融粘度が低く、ベース樹脂との混錬が容易になることも特長である。
【００４４】
側鎖結晶性ポリマーは、常温（０℃〜３５℃）で粉末であることが好ましい。側鎖結晶性ポリマーは、常温で硬く、粉砕により容易に粉末にすることができる。粉末の粒径は、特に限定されないが、粗大粒子が含有されないことが好ましく、粉末中に含まれる最大粒径は、１０００μｍ以下が好ましく、５００μｍ以下がより好ましく、３００μｍ以下が更に好ましい。なお、当該最大粒系は、粉末が振動ふるいを通過する目の大きさより算出される値とする。
【００４５】
側鎖結晶性ポリマーとしては、α−オレフィン系ポリマー、アルキルアクリレート系ポリマー、アルキルメタクリレート系ポリマー、アルキルエチレンオキシド系ポリマー、ポリシロキサン系ポリマー及びアクリルアミド系ポリマー等の側鎖結晶性ポリマーが挙げられる。この中でも、特に原料が安価で入手しやすいα−オレフィンを重合したα−オレフィン系ポリマー、特に高級α−オレフィン系重合体が好ましい。アルキルアクリレート系ポリマーやアルキルメタクリレートポリマーは、加水分解を起こしやすく、熱により経時劣化するため保管安定性が低い。側鎖結晶性ポリマーは、一種を単独で又は二種以上を組み合わせて用いることができる。
【００４６】
側鎖結晶性ポリマーの中でも、（１）炭素数１０以上の高級αオレフィン、又は（２）炭素数１０以上の高級αオレフィンと他のオレフィン一種以上とを重合して得られ、高級α−オレフィン単位含有量が５０モル％以上である高級α−オレフィン系重合体であることが好ましい。このような高級α−オレフィン系重合体は、構造的に安定であり、加水分解等の環境による劣化や分解が発生しにくく、また高温でも極めて安定である。
【００４７】
側鎖結晶性ポリマーが炭素数１０以上の高級α−オレフィンを含むものであると、側鎖結晶性ポリマーの側鎖結晶性が高くなるため、融解と結晶化における結晶性の変化が大きくなり、高い造粒性を有する添加剤マスターバッチを得ることができる。上記高級α−オレフィンの炭素数は、より好ましくは１２以上、さらに好ましくは１２以上５０以下、特に好ましくは１４以上３０以下である。
【００４８】
また、高級α−オレフィン単位の含有量が５０モル％以上であると、側鎖結晶性ポリマーの側鎖結晶性が高くなるため、融解と結晶化における結晶性の変化が大きくなり、高い造粒性を有する添加剤マスターバッチを得ることができる。上記高級α−オレフィン単位の含有量は、より好ましくは７０モル％以上、さらに好ましくは９０モル％以上、特に好ましくは１００モル％である。
【００４９】
［滑剤］
滑剤としては、無機系滑剤や有機系滑剤が用いられる。無機系滑剤のものとしては、タルク、シリカ、ゼオライト、雲母等があり、有機系滑剤としては、脂肪酸アミド、シリコン系化合物が挙げられる。脂肪酸アミドとしては、カプロン酸アミド、カプリル酸アミド、カプリン酸アミド、ラウリン酸アミド、ミリスチン酸アミド、パルミチン酸アミド、ステアリン酸アミド、アラキジン酸アミド、ベヘニン酸アミド、パルミトレイン酸アミド、オレイン酸アミド、エイコセン酸アミド、エルシン酸アミド、エライジン酸アミド、トランス−１１−エイコセン酸アミド、トランス−１３−ドコセン酸アミド、リノール酸アミド、リノレン酸アミド、リシノール酸アミド、エチレンビスステアリン酸アミド、エルカ酸アミド、ステアリン酸カルシウム、ステアリン酸亜鉛、ステアリン酸マグネシウム、ステアリン酸アルミニウム、ステアリン酸バリウム、ステアリン酸リチウム、ステアリン酸鉛、オレイン酸ソーダ、ラウリン酸バリウム、ラウリン酸亜鉛、ステアリン酸等がある。
【００５０】
［分散剤］
分散剤としては、一般に乳化剤として用いられる種々のものを用いることができる。乳化剤としては、ノニオン系界面活性剤、アニオン系界面活性剤等の一般的な分散・乳化剤や、分子中にエチレン性不飽和基等を持つ反応性乳化剤等が挙げられる。
【００５１】
ノニオン系界面活性剤としては、ポリビニルアルコール、変性ポリビニルアルコール、ポリオキシエチレンアルキルエーテル、ポリオキシエチレンアルキルフェニルエーテル、ポリオキシエチレン誘導体、オキシエチレン・オキシプロピレンブロックコポリマー、ポリオキシエチレンソルビタン脂肪酸エステル、ポリエチレングリコール脂肪酸エステル等が挙げられる。
【００５２】
アニオン系界面活性剤としては、脂肪酸塩、アルキル硫酸エステル塩、アルキルベンゼンスルホン酸塩、アルキルナフタレンスルホン酸塩、アルキルスルホコハク酸塩、アルキルジフェニルエーテルジスルホン酸塩、アルキルリン酸塩、ポリオキシエチレンアルキル硫酸エステル塩、ナフタレンスルホン酸ホルマリン縮合物、特殊ポリカルボン酸型高分子界面活性剤、ポリオキシエチレンアルキルリン酸エステル等が挙げられる。
【００５３】
［相溶化剤］
熱可塑性性樹脂とセルロース成分やリグニン成分の相溶に関しては、特に無水マレイン酸変性ポリマーが相溶化剤として有効であることがよく知られている。
【００５４】
（Ｂ）コーティング組成物の配合量は、特に限定されないが、（Ａ）セルロース系繊維の表面に（Ｂ）コーティング組成物で被覆できるようにするため、配合量の下限は、マスターバッチに対して０．１質量部以上であることが好ましく、１質量部以上であることがより好ましく、３質量部以上であることがさらに好ましく、５質量部以上であることがよりさらに好ましい。（Ｂ）コーティング組成物の配合量が０．１質量部あるいはそれに近い少量である場合には、エマルジョンタイプの材料を使用することで、（Ａ）セルロース系繊維の表面にコーティングすることができる。なお、本実施形態において、（Ｂ）コーティング組成物の配合量は、固形分で算出したときの値であるものとする。
【００５５】
また、（Ａ）セルロース系繊維の表面に（Ｂ）コーティング組成物で被覆結着できるようにするため、コーティング組成物の配合量の上限は、マスターバッチに対して５０質量部以下であることが好ましい。そして、（Ｂ）コーティング組成物の配合量が多いことで、最終的な組成物の物性を低下させるのを防ぐため、（Ｂ）コーティング組成物の配合量の上限は、マスターバッチに対して３０質量部以下であることが好ましく、２０質量部以下であることがより好ましく、１０質量部以下であることがさらに好ましく、５質量部以下であることが特に好ましい。
【００５６】
〔その他の材料〕
一次マスターバッチは、（Ａ）セルロース系繊維と、（Ｂ）コーティング組成物との他に、添加剤等を含んでいてもよい。（Ａ）セルロース繊維系材料の酸化を防止できることから、添加剤として滑剤、酸化防止剤や、そのほか紫外線防止剤、老化防止剤や、ベース樹脂との相溶化材等を（Ｂ）コーティング組成物と併用することができる。
【００５７】
〔一次マスターバッチの製造方法〕
マスターバッチは、（Ａ）セルロース系繊維と、（Ｂ）コーティング組成物と、必要に応じて添加剤と、必要に応じて水、温水あるいは熱水を添加混合し、加熱式混合撹拌機、加熱式ニーダー、押出機、押出式ペレタイザー、ディスクベレッタ等を用いて混合することによって得られる。得られたペレット状又は粉末状の混合物は、そのままベース樹脂混合用のコンパウンドとしてもよいが、さらに押出機、ペレタイザーで溶融混練してペレット化してもよい。
【００５８】
混合温度は、結着のため（Ｂ）コーティング組成物の融点以上であればよいが、融点よりも１０℃程度高い温度であるのが好ましい。
【００５９】
マスターバッチを製造する際、必要に応じて系内に、水、温水あるいは熱水を加えることが望ましい。水、温水あるいは熱水を加えておくことで、成分を混合する際にまとまりやすくなるだけでなく、混合機内で加熱された水蒸気熱により、ペレット化が容易になる。
【００６０】
＜セルロースナノ繊維含有樹脂組成物＞
本実施形態におけるセルロースナノ繊維含有樹脂組成物（以下、単に「樹脂組成物」ともいう。）は、「マスターバッチ」の項で説明した各種成分に加え、（Ｃ）特定のベース樹脂を含む。そして、コーティング層を有する（Ａ）セルロース系繊維は、（Ｃ）ベース樹脂に分散される。その際、比較的少量の（Ｂ）コーティング組成物は、添加剤のように、（Ｃ）ベース樹脂に溶融分散あるいは拡散分散されてしまう。
【００６１】
〔（Ｃ）ベース樹脂〕
ベース樹脂の融点あるいは軟化点の下限は、８０℃以上である。下限は、９０℃以上であることがより好ましく、１００℃以上であることがさらに好ましい。融点が低すぎると、射出成形機、押出成形機、ブロー成形機、インフレーション成形機、シート成形機、加熱プレス成形機、圧空成形機等、従来知られた成形機では、これまで広く利用されている樹脂を成形するのと同様の手法にて成形できない可能性がある。
【００６２】
（Ａ）セルロース系繊維は、無変性の場合は通常２００℃以上で熱分解して炭化や臭いが発生する。熱分解によって茶色又は黒色になるが、成形体（製品）の着色や臭いを防ぐため、熱可塑性樹脂の場合、ベース樹脂の融点あるいは軟化点の上限は、短時間の製造あるいは変性したＣＮＦを使用する場合に限れば２５０℃以上でも可能であるが、通常の製造では２５０℃以下が好ましく、２００℃以下であることがより好ましく、１９０℃以下であることがさらに好ましい。
【００６３】
（Ｃ）ベース樹脂としては、熱可塑性樹脂、熱硬化性樹脂あるいはゴムのいずれを使用してもよい。熱硬化性樹脂の場合は、硬化前のモノマーやオリゴマーに練りこむことができる。ゴムの場合は、未架橋ポリマーに練り込むことができる。
【００６４】
熱可塑性樹脂として、非結晶性プラスチック、結晶性プラスチックのいずれを使用してもよい。具体的には、ポリ塩化ビニル、ポリスチレン、アクリロニトリル−スチレン（ＡＳ）樹脂、アクリロニトリル−ブタジエン−スチレン（ＡＢＳ）樹脂、ポリカーボネート、ポリエチレン、ポリプロピレン、ポリブチレン、ポリエステル、ポリアミド、ポリアセタール、エチレン−酢酸ビニル共重合体（ＥＶＡ）、ポリ乳酸、熱可塑性エラストマー等、あるいはこれらの共重合体を含めて多くのものが使用できる。熱硬化性樹脂としては、メラミン樹脂、不飽和ポリエステル樹脂、シリコーン樹脂、エポキシ樹脂、フェノール樹脂、熱硬化性エラストマー等、あるいはこれらの共重合体、が挙げられる。ポリエチレンは、高密度ポリエチレン（ＨＤＰＥ）、低密度ポリエチレン（ＬＤＰＥ）、直鎖状低密度ポリエチレン(Ｌ−ＬＤＰＥ)のいずれでもよく、ポリプロピレンには、メタロセン系ポリプロピレンが含まれる。ポリエステルには、ポリエチレンテレフタレート（ＰＥＴ）、ポリブチレンテレフタレートが含まれる。熱可塑性エラストマーには、スチレン系エラストマー、ウレタン系エラストマー、オレフィン系エラストマー、塩ビ系エラストマー等が挙げられる。ブレンドポリマーを使用してもよい。ゴム類としては、天然ゴムや、合成ゴムとしてはイソプレン、ブタジエン、スチレンブタジエン、クロロプレン、ニトリル、ポリイソブチレン、エチレンプロピレン、クロロスルホン化ＰＥ、アクリル、フッ素、ウレタン、シリコーンゴム等が混合物を含めて挙げられる。これらは、石油由来樹脂以外にも植物等のバイオ由来樹脂も使用でき、その場合、さらにバイオ化率を向上できる。
【００６５】
（Ｃ）ベース樹脂のＭＦＲ（メルトフローレート）は、特に限定されない。混合分散性からみて、ＭＦＲの下限は、０．５以上であることが好ましく、２以上であることがより好ましく、５以上であることがさらに好ましい。
【００６６】
また、混合作業性からみてＭＦＲの上限は特に定められないが、２００以下であることが好ましく、１００以下であることがより好ましく、５０以下であることがさらに好ましい。
【００６７】
本実施形態において、（Ｃ）ベース樹脂のＭＦＲは、ＪＩＳ  Ｋ  ７２１０に準拠して測定されるものとする。ただし、ＭＦＲの測定温度は、練り込み時の温度条件により異なる。
【００６８】
（Ａ）セルロース系繊維と（Ｃ）ベース樹脂の合計を１００質量部としたとき、樹脂ペレットは、（Ａ）セルロースナノ繊維６０質量部〜２質量部と、（Ｃ）ベース樹脂４０質量部〜９８質量部とを含む。
【００６９】
（Ａ）セルロース系繊維の割合が高くなるほど、ベース樹脂に対して、より大量のセルロースナノ繊維が分散された樹脂ペレットを提供することが可能となる。それに対し、（Ａ）セルロース系繊維の割合が高くなり過ぎると、商業的にコストアップするだけでなく、樹脂ペレットを成形するときの成形性や、樹脂ペレットから成形体を得たときの成形体としての性能（引張強度等）に影響する可能性がある。
【００７０】
（Ａ）セルロース系繊維と（Ｃ）ベース樹脂の合計を１００質量部としたとき、（Ａ）セルロース系繊維の質量は、２質量部以上であり、５質量部以上であることが好ましく、１０質量部以上であることがより好ましく、２０質量部以上であることがさらに好ましい。言い換えると、（Ｃ）ベース樹脂の質量は、９８質量部以下であり、９５質量部以下であることが好ましく、９０質量部以下であることがより好ましく、８０質量部以下であることがさらに好ましい。
【００７１】
また、成形性を上げるためには、（Ａ）セルロース系繊維と（Ｃ）ベース樹脂の合計を１００質量部としたとき、（Ａ）セルロース系繊維の質量は、６０質量部以下であり、５０質量部以下であることが好ましく、４０質量部以下であることがより好ましい。言い換えると、（Ｃ）ベース樹脂の質量は、４０質量部以上であり、５０質量部以上であることが好ましく、６０質量部以上であることがより好ましい。
【００７２】
〔その他の材料〕
樹脂ペレットは、「（Ｂ）コーティング組成物（一次マスターバッチ用）」の項で説明した各種成分及び（Ｃ）特定のベース樹脂に加え、添加剤等を含んでいてもよい。
【００７３】
添加剤の種類は、特に限定されない。例えば、架橋剤、着色剤、発泡剤、相溶化材、メルトアップ剤、難燃剤、帯電防止剤、耐熱剤、耐候剤、酸化防止剤、核剤、無水マレイン酸、接着剤（ＣＭＣ（カルボキシメチルセルロース樹脂）、ポリビニルアルコール等）、光安定剤、造核剤、重金属不活性化剤、ＰＶＡ、過酸化物、還元剤、界面活性剤、乳化剤、脱水剤等が挙げられる。
【００７４】
［架橋剤］
架橋剤は、有機過酸化物が代表的であるが、比較的低い温度で熱的に分解し、あるいは、還元性物質と反応して、容易に遊離ラジカル（遊離基）を生成する。この生成した遊離ラジカルの性質は、不飽和二重結合への付加反応及び水素等の引き抜き反応を挙げることができる。ゴムの場合は硫黄が代表的である。
【００７５】
［着色剤］
また、（Ｃ）ベース樹脂に加え、各色顔料（酸化チタン等）の着色剤を用いることで、ベース樹脂を配合して得られる樹脂ペレットの色を着色にすることができ、樹脂ペレットを成形した後の成形体を着色できる。
【００７６】
着色剤が酸化チタンである場合、樹脂ペレットを白色に近づけるため、酸化チタンの配合量の下限は、樹脂ペレットの総質量に対して０．００１質量部以上であるのが好ましく、０．０５質量部以上であるのがより好ましく、０．１質量部以上であるのがさらに好ましく、０．３質量部以上であるのがよりさらに好ましく、０．５質量部以上であるのが特に好ましく、１質量部以下であるのが最も好ましい。
【００７７】
また、着色剤を無駄に使用するのを防ぐため、着色剤の配合量の上限は、樹脂ペレットの総質量に対して８質量部以下であるのが好ましく、６質量部以下であるのがより好ましく、５質量部以下であるのがさらに好ましく、４質量部以下であるのがよりさらに好ましく、３質量部以下であるのが特に好ましく、２質量部以下であるのが最も好ましい。
【００７８】
［発泡剤］
発泡剤は、有機系の熱分解型発泡剤としてアゾジカーボンアミド、Ｎ，Ｎ’ジニトロペンタメチレンテトラミン等や、無機系の熱分解型発泡剤として炭酸水素塩、炭酸塩、炭酸水素塩と有機酸塩の組合せ等がある。また、添加剤として発泡剤を使用することのほか、物理発泡としては、高圧下で樹脂に超臨界流体を溶解させ、圧力低下あるいは加熱によって気泡を生じさせる発泡方法がある。
【００７９】
〔樹脂ペレットの製造方法〕
樹脂ペレットは、上述したマスターバッチと、（Ｃ）ベース樹脂と、必要に応じて添加剤とを混合して、加熱式ハイスピードミキサー、加熱式ニーダー、二軸混練機、多軸ロール等の一般的な混練装置に投入し、せん断をかけて溶融混練することによって得られる。
【００８０】
溶融混練温度は、（Ｃ）ベース樹脂の融点あるいは軟化点以上であればよいが、融点あるいは軟化点よりも２０℃以上高い温度であるのが好ましい。
【００８１】
ペレット化の方法としては、例えば、一軸押出機または二軸押出機を用い、シリンダー温度、ダイス温度を融点あるいは軟化点以上とし、ベント孔からマスターバッチに含まれる残留水分を排除しつつ、ペレット化する方法が採用される。こうして、本実施形態に記載の樹脂ペレットが得られる。
【００８２】
マスターバッチを製造する際に配合された水は、（Ａ）セルロース系繊維の表面に（Ｂ）コーティング組成物をコーティング結着する工程、マスターバッチと（Ｃ）ベース樹脂とを混練する工程、混練後のペレット化の工程等を通じて徐々に蒸発される。また、（Ｃ）ベース樹脂とのペレット化工程の前あるいは後に、種々の乾燥機器を用いて乾燥を行うこともできる。そのため、マスターバッチを製造する際に水を使用しても、特段の問題は生じない。
【００８３】
＜成形体＞
こうして得られた複合樹脂ペレットは単独で、あるいは他のベース樹脂と組み合わせて、射出成形機、押出成形機、ブロー成形機、インフレーション成形機、シート成形機、加熱プレス成形機、圧空（真空・加圧）成形機等、従来知られた成形機を用いて、成形体が製造できる。
【００８４】
「他のベース樹脂」は、上述した樹脂ペレットで用いた（Ｃ）ベース樹脂と同じものであってもよいし、異なってもよい。
【００８５】
成形体を製造する際、添加剤として、着色剤、相溶化剤、メルトアップ剤、難燃剤、帯電防止剤、耐熱剤、耐候剤、酸化防止剤等の添加剤を加えてもよい。また、（Ａ）セルロース繊維系材料の比率を下げ、（Ｃ）ベース樹脂の比率を上げて、成形体を製造してもよい。
【００８６】
着色剤を使用する際、他のベース樹脂とともに着色剤を配合してもよいし、他のベース樹脂に着色剤を分散させてもよい。これにより、着色剤未配合の状態での成形体が淡色であっても、濃色であっても、赤、青、茶、黄、オレンジ、紫、緑、黄緑、紺、水色、ピンク等、好みの色に着色された成形体を得ることができる。
【００８７】
着色剤としては、二酸化チタン等の白色顔料；カーボンブラック、アセチレンブラック、ランプブラック、ケッチェンブラック、黒鉛、鉄黒、アニリンブラック等の黒色顔料；黄色酸化鉄、チタンイエロー、モノアゾイエロー、縮合アゾイエロー、アゾメチンイエロー、ビスマスバナデート、ベンズイミダゾロン、イソインドリノン、イソインドリン、キノフタロン、ベンジジンイエロー、パーマネントイエロー等の黄色顔料；パーマネントオレンジ等の橙色顔料；赤色酸化鉄、ナフトールＡＳ系アゾレッド、アンサンスロン、アンスラキノニルレッド、ペリレンマルーン、キナクリドン系赤顔料、ジケトピロロピロール、ウォッチングレッド、パーマネントレッド等の赤色顔料；コバルト紫、キナクリドンバイオレット、ジオキサジンバイオレット等の紫色顔料；コバルトブルー、フタロシアニンブルー、スレンブルー等の青色顔料；フタロシアニングリーン等の緑色顔料；アルミニウム粉、ブロンズ粉、銅粉、錫粉、リン化鉄、亜鉛粉等のメタリック顔料；金属酸化物コーティング雲母粉、マイカ状酸化鉄等の真珠光沢調顔料；バリタ粉、沈降性硫酸バリウム、炭酸バリウム、炭酸カルシム、石膏、クレー、シリカ、ホワイトカーボン、珪藻土、タルク、炭酸マグネシウム、アルミナホワイト、グロスホワイト等の体質顔料、モノアゾ染料、ポリアゾ染料、金属錯塩アゾ染料、ピラゾロンアゾ染料、スチルベンアゾ染料、チアゾ−ルアゾ染料等のアゾ染料；アントラキノン誘導体、アントロン誘導体等のアントラキノ染料；インジゴ誘導体、チオインジゴ誘導体等のインジゴイド染料；フタロシアニン染料；ジフェニルメタン染料、トリフェニルメタン染料、キサンテン染料、アクリジン染料等のカルボニウム染料；アジン染料、オキサジン染料、チアジン染料等のキノンイミン染料；ポリメチン（またはシアニン）染料、アジメチン染料等のメチン染料；キノリン染料；ニトロ染料；ニトロン染料；ベンゾキノン及びナフチキノン染料；ナフタルイミド染料；ペリノン染料等を挙げることができ、これらの着色剤を単独で又は２種以上組み合わせて使用することができる。着色剤は、顔料及び染料を含み得る。
【００８８】
樹脂ペレットから成形体を製造する際に配合される着色剤の配合量の下限は、成形体を基準として０．０５質量部以上であることが好ましく、０．２質量部以上であることがより好ましく、０．６質量部以上であることがさらに好ましく、１質量部以上であることがよりさらに好ましい。
【００８９】
樹脂ペレットから成形体を製造する際に配合される着色剤の配合量の上限は、成形体を基準として６質量部以下であることが好ましく、４質量部以下であることがより好ましく、３質量部以下であることがさらに好ましく、２質量部以下であることがよりさらに好ましい。
【実施例】
【００９０】
以下、実施例により本発明を具体的に説明するが、本発明はこれらに限定されるもので
はない。
【００９１】
１．試験例１：セルロースナノ繊維（ＣＮＦ）のポリプロピレン樹脂への分散
＜試料の調製＞
〔実施例１〕セルロースナノ繊維（ＣＮＦ）含有率：３０質量％の樹脂ペレット
［一次マスターバッチの製造］
セルロースナノ繊維（製品名：セルフィム粉体，平均太さ：３０〜２００ｎｍ，モリマシナリー株式会社製）８３質量部と、ＨＳクリスタ（製品名：高級αオレフィン重合体７１００−Ｐ，豊国製油株式会社製）１３質量部と、滑剤（製品名：カルシウムステアレートＧＰ，日油株式会社製）４質量部とを混合して約１００℃に加温し、混合物を得た。この混合物１００質量部に対し１５質量部の湯を加えて混合し、加圧式押出造粒機（機種名：マルチグラン，ダルトン株式会社製）を用いて、セルロースナノ繊維をシャープメルト結晶性樹脂でコーティング結着させて押出し、「ＣＮＦ一次マスターバッチペレット」を得た。
【００９２】
［セルロースナノ繊維（ＣＮＦ）含有率：３０質量％の樹脂ペレットの製造］
上記ＣＮＦ一次マスターバッチペレットを真空乾燥器で乾燥した後、ＣＮＦマスターバッチペレット３６．１質量部と、ポリプロピレン６１質量部（製品名：Ｊ３０２１ＧＲ，プライムポリマー株式会社製）と、無水マレイン酸変性ポリプロピレン２．９質量部（製品名：カヤブリッド００２ＰＰ−ＮＷ，化薬アクゾ株式会社製）とを、１８０℃に設定した小型ラボプラストミル二軸押出機（株式会社東洋精機製作所製）にて混練した。混錬を４回繰り返して、実施例１の樹脂ペレット（セルロースナノ繊維含有率：３０質量％）を得た。
【００９３】
〔実施例２〕
［セルロースナノ繊維（ＣＮＦ）含有率：１０質量％の樹脂ペレットの製造］
実施例１の［一次マスターバッチの製造］によって得られたＣＮＦ一次マスターバッチペレット１２質量部と、上記ポリプロピレン８７質量部と、上記無水マレイン酸変性ポリプロピレン１質量部とを、実施例１と同様の手法にて混練し、実施例２の樹脂ペレット（セルロースナノ繊維含有率：１０質量％）を得た。
【００９４】
〔実施例３〕［セルロースナノ繊維（ＣＮＦ）含有率：２０質量％の樹脂ペレットの製造］
実施例１で得られた樹脂ペレット（セルロースナノ繊維含有率：３０質量％）と、実施例２で得られた樹脂ペレット（セルロースナノ繊維含有率：１０質量％）とを、質量比１：１で混合して混練し、コンパウンド（実施例３の樹脂ペレット（セルロースナノ繊維含有率：２０質量％）を得た。
【００９５】
〔実施例４〕［セルロースナノ繊維（ＣＮＦ）含有率：５０質量％の樹脂ペレットの製造］
実施例１の［一次マスターバッチの製造］によって得られたＣＮＦ一次マスターバッチペレット６０．２質量部と、上記ポリプロピレン３５質量部と、上記無水マレイン酸変性ポリプロピレン４．８質量部とを、実施例１と同様の手法にて混練し、実施例４の樹脂ペレット（セルロースナノ繊維含有率：５０質量％）を得た。
【００９６】
〔比較例〕ポリプロピレン樹脂ペレット
市販のポリプロピレン樹脂ペレット（製品名：Ｊ３０２１ＧＲ，プライムポリマー株式会社製）を比較例とした。
【００９７】
＜評価＞
〔混合性の評価〕
実施例１の樹脂ペレット（セルロースナノ繊維（ＣＮＦ）含有率：３０質量％）１０質量部と、上記ポリプロピレン９０質量部とを、実施例１の［プレミックス品の製造］で用いた二軸押出機で混練したところ、セルロースナノ繊維（ＣＮＦ）含有率が３質量％である良好な混合品が得られた。これにより、実施例１の樹脂ペレットが、二次マスターバッチコンパウンドとして良好に希釈して使用できることが確認された。
【００９８】
〔分散性の評価〕
実施例１〜４のセルロース系繊維含有樹脂ペレットを、１８０℃にて加熱プレス成形機でフィルムを成形した。その結果、いずれの樹脂ペレットも好適に成形でき、分散性に優れることを目視で確認した。
【００９９】
〔引張試験・曲げ試験〕
実施例１〜３によって得られたセルロース系繊維含有樹脂ペレットと、比較例の樹脂ペレットとを、１８０℃に設定した空圧式射出成形機で成形し、ＪＩＳ  Ｋ  ７１６１に準じたダンベル形試験片と、ＪＩＳ  Ｋ  ７１７１に準じた短冊状試験片とを得た。
【０１００】
そして、上記のダンベル形試験片を用い、ＪＩＳ  Ｋ  ７１６１に準じた引張試験を行い、引張降伏強度と、引張弾性率と、引張破壊呼び歪みとを測定した。また、上記の短冊状試験片を用い、ＪＩＳ  Ｋ  ７１７１に準じた曲げ試験を行い、曲げ弾性率を測定した。結果を表１に示す。
【０１０１】
【表１】
2019131792.tif 000002
【０１０２】
表１から、実施例によって得られるセルロース系繊維含有樹脂ペレットは、いずれも、引張特性及び曲げ特性のいずれにも優れることが確認された。
【０１０３】
２．試験例２：リグノセルロースナノ繊維（ＬＣＮＦ）のポリプロピレン樹脂への分散
＜試料の調製＞
〔実施例５〕リグノセルロースナノ繊維（ＬＣＮＦ）含有率：３０質量％の樹脂ペレット
［ＬＣＮＦ一次マスターバッチの製造］
リグノセルロースナノ繊維（製品名：セルフィム粉体，平均太さ：５０〜３００ｎｍ，モリマシナリー株式会社製）１００質量部と、ＨＳクリスタ１０質量部と、無水マレイン酸変性ポリプロピレン８質量部とで混合物を得た。この混合物１００質量部に対し50質量部の水を加えて高速撹拌機で混合し、ディスク式押出造粒機を用いて、リグノセルロースナノ繊維をシャープメルト結晶性樹脂でコーティング結着させて押出し、「ＬＣＮＦ一次マスターバッチペレット」を得た。
【０１０４】
［リグノセルロースナノ繊維（ＬＣＮＦ）含有率：３０質量％の樹脂ペレットの製造］
上記ＬＣＮＦ一次マスターバッチペレットを熱風乾燥器で乾燥した後、ＬＣＮＦマスターバッチペレット１００質量部と、ポリプロピレン１６７質量部（製品名：ＢＣ３ＡＤ，日本ポリプロ株式会社製）とを、１８０℃に設定した３０ｍｍ二軸押出機にて混練した。混錬を３回繰り返して、実施例５の樹脂ペレット（リグノセルロースナノ繊維含有率：３０質量％）を得た。
【０１０５】
〔実施例６〕リグノセルロースナノ繊維（ＬＣＮＦ）含有率：２０質量％の樹脂ペレット
［リグノセルロースナノ繊維（ＬＣＮＦ）含有率：２０質量％の樹脂ペレットの製造］
実施例５で得られたリグノセルロースナノ繊維含有率：３０質量％の樹脂ペレット１００質量部と、実施例５で使用したポリプロピレン５０質量部とを混ぜ、実施例５と同様の手法にて１回混練し、リグノセルロースナノ繊維含有率：２０質量％の樹脂ペレットを得た。
【０１０６】
〔実施例７〕リグノセルロースナノ繊維（ＬＣＮＦ）含有率：１０質量％の樹脂ペレット
［リグノセルロースナノ繊維（ＬＣＮＦ）含有率：１０質量％の樹脂ペレットの製造］
実施例５で得られたリグノセルロースナノ繊維含有率：３０質量％の樹脂ペレット１００質量部と、実施例５で使用したポリプロピレン２００質量部とを混ぜ、実施例５と同様の手法にて１回混練し、リグノセルロースナノ繊維含有率：１０質量％の樹脂ペレットを得た。
【０１０７】
〔比較例２〕ポリプロピレン樹脂ペレット
実施例５〜７で用いたポリプロピレン樹脂ペレットを比較例とした。
【０１０８】
＜評価＞
〔分散性の評価〕
実施例５〜７のリグノセルロース系繊維含有樹脂ペレットを、１８０℃にて加熱プレス成形機でフィルムを成形した。その結果、いずれの樹脂ペレットも好適に成形でき、分散性に優れることを目視で確認した。
【０１０９】
〔引張試験・曲げ試験〕
実施例５〜７によって得られたリグノセルロース系繊維含有樹脂ペレットと、比較例２の樹脂ペレットとを、１８０℃に設定した５０Ｔ射出成形機で成形し、ＪＩＳ  Ｋ  ７１６１に準じたダンベル形試験片を得た。
【０１１０】
そして、上記のダンベル形試験片を用い、ＪＩＳ  Ｋ  ７１６１に準じた引張試験を行
い、引張降伏強度と、引張弾性率を測定した。また、ＪＩＳ  Ｋ  ７１７１に準じた曲げ試験を行い、曲げ弾性率を測定した。結果を表２に示す。
【０１１１】
【表２】
2019131792.tif 000003
【０１１２】
表２から、実施例によって得られるセルロース系繊維含有樹脂ペレットは、いずれも、引張特性及び曲げ特性のいずれにも優れることが確認された。
【０１１３】
３．試験例３：セルロースナノ繊維（ＣＮＦ）のポリオキシメチレン樹脂への分散
＜試料の調製＞
〔実施例８〕セルロースナノ繊維含有率：３０質量％のＰＯＭ樹脂ペレット
［ＣＮＦ一次マスターバッチ２の製造］
セルロースナノ繊維（製品名：セルフィム粉体，平均太さ：３０〜２００ｎｍ，モリマ
シナリー株式会社製）９０質量部と、ＨＳクリスタ１０質量部と、無水マレイン酸変性ポリプロピレン８質量部を混合して約１００℃に加温し混合物を得た。この混合物１００質量部に対し１５質量部の湯を加えて混合し、実施例１と同様に加圧式押出造粒機を用いて、セルロースナノ繊維をシャープメルト結晶性樹脂でコーティング結着させて押出し、「ＣＮＦ一次マスターバッチペレット２」を得た。
【０１１４】
［セルロースナノ繊維（ＣＮＦ）含有率：３０質量％のＰＯＭ樹脂ペレットの製造］
上記［ＣＮＦ一次マスターバッチ２の製造］によって得られたＣＮＦ一次マスターバッチペレット２を真空乾燥器で乾燥した後、ＣＮＦマスターバッチペレット１００質量部と、ポリオキシメチレン樹脂１６７質量部（製品名：Ｍ９０−４４，ポリプラスチック株式会社製）を、１８０℃に設定した小型ラボプラストミル二軸押出機（株式会社東洋精機製作所製）にて混練した。混錬を３回繰り返して、セルロースナノ繊維含有率：３０質量％のＰＯＭ樹脂ペレットを得た。
【０１１５】
セルロースナノ繊維（ＣＮＦ）含有率：５質量％のＰＯＭ樹脂ペレット
〔実施例９〕
［セルロースナノ繊維（ＣＮＦ）含有率：５質量％の樹脂ペレットの製造］
実施例８で得られた樹脂ペレット（セルロースナノ繊維含有率：３０質量％）１００質量部と、実施例８で使用した、ポリオキシメチレン樹脂５００質量部とを混ぜ、実施例８と同様の手法にて１回混練し、セルロースナノ繊維含有率：５質量％のＰＯＭ樹脂ペレットを得た。
【０１１６】
＜評価＞
〔分散性の評価〕
実施例８〜９のセルロース系繊維含有樹脂ペレットを、１８０℃にて加熱プレス成形機でフィルムを成形した。その結果、いずれの樹脂ペレットも好適に成形でき、分散性に優
れることを目視で確認した。
【０１１７】
また、１８０℃に設定した空圧式射出成形機で成形し、ＪＩＳ  Ｋ  ７１６１に準じたダンベル形試験片も成形可能なことを確認した。
【０１１８】
４．試験例４：セルロースナノ繊維（ＣＮＦ）のポリアミド１１樹脂への分散
＜試料の調製＞
〔実施例１０〕セルロースナノ繊維（ＣＮＦ）含有率：３０質量％のポリアミド１１樹脂ペレット
［セルロースナノ繊維（ＣＮＦ）含有率：３０質量％のポリアミド１１樹脂ペレットの製造］
実施例８の［ＣＮＦ一次マスターバッチ２の製造］によって得られたＣＮＦ一次マスターバッチペレット２を真空乾燥器で乾燥した後、ＣＮＦマスターバッチペレット１００質量部と、熱風乾燥したポリアミド１１樹脂１６７質量部（製品名：リルサンＢＭＮＯ，アルケマ社製）を、２１０℃に設定した小型ラボプラストミル二軸押出機にて混練し、セルロースナノ繊維含有率：３０質量％のナイロン１１樹脂ペレットを得た。
【０１１９】
＜評価＞
〔分散性の評価〕
実施例１０のセルロース系繊維含有樹脂ペレットを、２１０℃にて加熱プレス成形機でフィルムを成形した。その結果、好適に成形でき分散性に優れることを目視で確認した。
【０１２０】
また、２１０℃に設定した空圧式射出成形機で成形し、ＪＩＳ  Ｋ  ７１６１に準じたダンベル形試験片も成形可能なことを確認した。
【０１２１】
５．試験例５：セルロースナノ繊維（ＣＮＦ）のＥＰＤＭゴムへの分散
＜試料の調製＞
〔実施例１１〕セルロースナノ繊維（ＣＮＦ）含有率：７．５質量％のＥＰＤＭゴム混合物
［セルロースナノ繊維（ＣＮＦ）含有率：７．５質量％のＥＰＤＭゴム混合物の製造］
実施例８の［ＣＮＦ一次マスターバッチ２の製造］によって得られたＣＮＦ一次マスターバッチペレット２を真空乾燥器で乾燥した後、ＣＮＦマスターバッチペレット１０質量部と、ＥＰＤＭ生ゴム１３０質量部とを、１８０℃に設定した小型ラボプラストミル二軸押出機にて４回混練し、セルロースナノ繊維含有率７．５質量％のＥＰＤＭゴム混合物を得た。
【０１２２】
＜評価＞
〔分散性の評価〕
実施例１１のセルロース系繊維含有ＥＰＤＭゴムを、１８０℃にて加熱プレス成形機でフィルムを成形した。その結果、好適に成形でき分散性に優れることを目視で確認した。